【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
少なくとも１つの架橋性成分を含む、易洗浄性を有するＲＭＡ架橋性コーティング組成物であって、前記少なくとも１つの架橋性成分は、それぞれが少なくとも２つの反応性基を含む反応性成分ＡおよびＢを含み、成分Ａの前記少なくとも２つの反応性基が活性化されたメチレンまたはメチン基（ＲＭＡ供与基）の中の酸性プロトン（Ｃ−Ｈ）であり、そして成分Ｂの前記少なくとも２つの反応性基が活性化された不飽和基（Ｃ＝Ｃ）（ＲＭＡ受容基）であり、塩基触媒（Ｃ）の存在下、これらの反応性基が反応して、前記少なくとも１つの架橋性成分の間のリアル・マイケル付加（Ｒｅａｌ  Ｍｉｃｈａｅｌ  Ａｄｄｉｔｉｏｎ）（ＲＭＡ）反応によって架橋を実現し、前記架橋性組成物は、
ａ．前記組成物が脂肪酸、脂肪アルコール、脂肪アミン、脂肪チオールおよび二量体脂肪酸の群から選択される脂肪成分を含むこと、
ｂ．前記架橋性組成物の総固形重量に対する脂肪成分の総重量として定義して、０〜４０ｗｔ％の間の油分ＯＣによって表される量であること、
ｃ．硬化後に、硬化されたコーティングフィルム上でのＤＭＴＡ測定による決定で、少なくとも１．４ミリモル／ｇの、顔料効果を含まないポリマー網目構造の架橋密度ＸＬＤを有するコーティングが形成されるように、前記架橋性組成物中の成分が選択されること、
ｄ．硬化後に、顔料効果を含まずに少なくとも２９０Ｋの、ＤＭＴＡ測定による決定でのガラス転移Ｔｇを有するコーティングが形成されるように、前記架橋性組成物中の成分が選択されること、
ｅ．本明細書に記載された顔料の塗布および洗浄の前後での色差測定による測定で、洗浄パラメータφＥが２０未満になるほど十分に高い組み合わせで、ＯＣ、ＸＬＤおよびＴｇが選択されること、
を特徴とする、ＲＭＡ架橋性コーティング組成物。
【請求項２】
ａ．前記組成物が脂肪酸、脂肪アルコール、脂肪アミン、脂肪チオールおよび二量体脂肪酸の群から選択される脂肪成分を含むこと、
ｂ．前記架橋性組成物の総固形重量に対する脂肪成分の総重量として定義して、０〜４０ｗｔ％の間の油分ＯＣによって表される量であること、
ｃ．硬化後に、硬化されたコーティングフィルム上でのＤＭＴＡ測定による決定で、少なくとも１．６ミリモル／ｇの、顔料効果を含まないポリマー網目構造の架橋密度ＸＬＤを有するコーティングが形成されるように、前記架橋性組成物中の成分が選択されること、
ｄ．硬化後に、顔料効果を含まずに少なくとも３００Ｋの、ＤＭＴＡ測定による決定でのガラス転移Ｔｇを有するコーティングが形成されるように、前記架橋性組成物中の成分が選択されること、
ｅ．本明細書に記載された顔料の塗布および洗浄の前後での色差測定による測定で、洗浄パラメータφＥが１５未満になるほど十分に高い組み合わせで、ＯＣ、ＸＬＤおよびＴｇが選択されること、
を特徴とする、請求項１に記載のＲＭＡ架橋性コーティング組成物。
【請求項３】
ａ．ＯＣが、０〜４ｗｔ％であり、ＸＬＤが、少なくとも３．５ミリモル／ｇであり、Ｔｇが、少なくとも３３０Ｋであるか、または
ｂ．ＯＣが、４〜１０ｗｔ％であり、ＸＬＤが、少なくとも１．９ミリモル／ｇであり、Ｔｇが、少なくとも３００Ｋであり、
ｃ．ＯＣが、１０〜１４ｗｔ％であり、ＸＬＤが、少なくとも１．６ミリモル／ｇであり、Ｔｇが、少なくとも３００Ｋであり、
ｄ．ＯＣが、少なくとも１５ｗｔ％であり、ＸＬＤが、少なくとも１．４ミリモル／ｇであり、Ｔｇが、少なくとも２９０Ｋである、
請求項１に記載のＲＭＡ架橋性コーティング組成物。
【請求項４】
前記脂肪鎖が、８〜４０個の炭素を含有する、請求項１〜３のいずれか１項に記載のＲＭＡ架橋性コーティング組成物。
【請求項５】
ＲＭＡ架橋性脂肪樹脂の中の脂肪成分を含む、請求項１〜４のいずれか１項に記載のＲＭＡ架橋性コーティング組成物。
【請求項６】
１種または複数の脂肪成分と、活性化されたメチレンまたはメチン基内の酸性プロトン（Ｃ−Ｈ）である少なくとも２つの反応性基と、を含有するＲＭＡ架橋性脂肪樹脂を含み、前記活性化されたＣ−Ｈ反応性基が、式１：
【化１】
2018518549.tif 000001
（式中、Ｒは、水素またはアルキルまたはアリールであり、ＹおよびＹ’は、同一または異なる、アルキル、アラルキルもしくはアリール（Ｒ＊）またはアルコキシ（−ＯＲ＊）置換基であるか、あるいは式中、−Ｃ（＝Ｏ）−Ｙおよび／または−Ｃ（＝Ｏ）−Ｙ’は、ＣＮまたはアリールによって置き換えられている）による構造を有する１種または複数の反応性成分Ａの中にある、請求項５に記載のＲＭＡ架橋性コーティング組成物。
【請求項７】
前記ＲＭＡ架橋性脂肪樹脂が、主に１つのタイプの反応性成分Ａを含み、それが主に５０、７５、９０％を超える、または１００％の、前記架橋性成分Ａ中の前記Ｃ−Ｈ反応性基が１つのタイプの反応性成分Ａのものであることを意味する、請求項５に記載のＲＭＡ架橋性コーティング組成物。
【請求項８】
前記ＲＭＡ架橋性脂肪樹脂中の前記反応性成分Ａが、マロナート、アセトアセタート、アセチルアセトン、アセトアセトアミドまたはプロピオニルアセタートである、請求項５に記載のＲＭＡ架橋性コーティング組成物。
【請求項９】
反応性成分Ａを含むか、または反応性成分Ｂを含む、あるいは反応性成分ＡもしくはＢの両方が、
ａ）分子量Ｍｗ（重量平均）が１０００〜２００００の間であること、
ｂ）ヒドロキシル価ＯＨＶが２０〜３００の間であること、
ｃ）酸価ＡＶが５未満であること、
ｄ）等価質量ＥＱＷ（Ｃ−Ｈ／Ｃ＝Ｃ基あたり）が８５〜１０００の間であること、
ｅ）分子あたりのＣ−Ｈ／Ｃ＝Ｃ基の数平均値として定義された官能性が２〜３０の間であること、
ｆ）ガラス転移温度Ｔｇ＝２２０〜３２０Ｋ（本出願に記載される通りＤＳＣにより測定）、
を特徴とする、ＲＭＡ架橋性脂肪樹脂を含む、請求項５〜８のいずれか１項に記載のＲＭＡ架橋性コーティング組成物。
【請求項１０】
前記ＲＭＡ架橋性脂肪樹脂が、脂肪酸および反応性成分Ａで修飾されたポリオールオリゴマーもしくはポリマー、または反応性成分Ａで修飾された脂肪アルコールもしくは脂肪酸油である、請求項５に記載のＲＭＡ架橋性コーティング組成物。
【請求項１１】
前記ＲＭＡ架橋性樹脂が、脂肪酸および反応性成分Ａを含む、ポリエステル、ポリウレタン、アクリル酸、エポキシ、もしくはポリエーテルオリゴマーもしくはポリマーもしくはそれらのハイブリッドもしくは混合物である、請求項１０に記載のＲＭＡ架橋性コーティング組成物。
【請求項１２】
前記ＲＭＡ架橋性脂肪樹脂が、ＲＭＡ架橋性樹脂の総重量に対して５〜４０ｗｔ％の量の脂肪酸を含む、請求項５〜９のいずれか１項に記載のＲＭＡ架橋性コーティング組成物。
【請求項１３】
前記ＲＭＡ架橋性脂肪樹脂が、前記ＲＭＡ架橋性樹脂の総重量に対して１〜８０ｗｔ％の量の反応性成分Ａを含む、請求項１２に記載のＲＭＡ架橋性コーティング組成物。
【請求項１４】
ＲＭＡ架橋反応を開始するための塩基触媒Ｃを含み、両者の架橋性成分を含まない１種または複数の要素Ｉと、前記塩基触媒Ｃを含まず前記ＲＭＡ架橋性組成物の他の成分を含む１種または複数の要素ＩＩと、を含む要素のキットの形態である、請求項１〜１３のいずれか１項に記載のＲＭＡ架橋性コーティング組成物。
【請求項１５】
基板表面のコーティングの工程であって、塗布の直前に、請求項１４の前記ＲＭＡ架橋性組成物の要素のキットの前記少なくとも１つの要素ＩとＩＩとを混合すること、および前記基板表面上に前記得られた組成物の層を塗布すること、を含む工程。
【請求項１６】
脂肪酸、脂肪アルコール、脂肪アミン、脂肪チオールおよび二量体脂肪酸の群から選択される１種または複数の脂肪成分と、活性化されたメチレンまたはメチン基内の酸性プロトン（Ｃ−Ｈ）である少なくとも２つの反応性基を含む１種または複数の反応性成分Ａと、を含有し、前記活性化されたＣ−Ｈ反応性基が、式１：
【化２】
2018518549.tif 000002
（式中、Ｒは、水素またはアルキルまたはアリールであり、ＹおよびＹ’は、同一または異なる、アルキル、アラルキルもしくはアリール（Ｒ＊）またはアルコキシ（−ＯＲ＊）置換基であるか、あるいは式中、−Ｃ（＝Ｏ）−Ｙおよび／または−Ｃ（＝Ｏ）−Ｙ’は、ＣＮまたはアリールによって置き換えられている）による構造を有する１種または複数の反応性成分Ａの中にある、ＲＭＡ架橋性脂肪樹脂。
【請求項１７】
反応性成分Ａを含むか、または反応性成分Ｂを含む、あるいは反応性成分ＡもしくはＢの両方が、
ａ）分子量Ｍｗ（重量平均）が１０００〜２００００の間であること、
ｂ）ヒドロキシル価ＯＨＶが２０〜３００の間であること、
ｃ）酸価ＡＶが５未満であること、
ｄ）等価質量ＥＱＷ（Ｃ−Ｈ／Ｃ＝Ｃ基あたり）が８５〜１０００の間であること、
ｅ）分子あたりのＣ−Ｈ／Ｃ＝Ｃ基の数平均値として定義された官能性が２〜３０の間であること、
ｆ）ガラス転移温度Ｔｇ＝２２０〜３２０Ｋ（本出願に記載される通りＤＳＣにより測定）、
ｇ）ＲＭＡ架橋性樹脂の総重量に対して５〜４０ｗｔ％の量の脂肪酸を含むこと、
を特徴とする、ＲＭＡ架橋性脂肪樹脂。
【請求項１８】
脂肪酸および反応性成分Ａで修飾されたポリオールオリゴマーもしくはポリマー、または反応性成分Ａで修飾された脂肪アルコールもしくは脂肪酸油である、請求項１６に記載のＲＭＡ架橋性脂肪樹脂。
【請求項１９】
ＲＭＡ架橋性脂肪樹脂が、反応性成分Ａで修飾された、ヒドロキシル基および脂肪酸を含む、オリゴマーもしくはポリマーのポリエステル、ポリウレタン、ポリエーテル、アクリル酸、エポキシもしくはポリオールである、請求項１６に記載のＲＭＡ架橋性脂肪樹脂。
【請求項２０】
トップコーティングにおける請求項１〜１４のいずれか１項に記載のＲＭＡ架橋性コーティング組成物または請求項１６〜１９のいずれか１項に記載のＲＭＡ架橋性脂肪樹脂の使用。
【請求項２１】
床をコーティングするための、請求項１〜１４のいずれか１項に記載のＲＭＡ架橋性コーティング組成物または請求項１６〜１９のいずれか１項に記載のＲＭＡ架橋性脂肪樹脂の使用。
【請求項２２】
木質床、コンクリートの床、ビニル床、テラゾ床、コルク床、フェノール系の床、もしくは金属床をコーティングするための、またはシーラー層を含まないコンクリート床に直接コーティングするための、請求項１〜１４のいずれか１項に記載のＲＭＡ架橋性コーティング組成物または請求項１６〜１９のいずれか１項に記載のＲＭＡ架橋性脂肪樹脂の使用。
【請求項２３】
耐落書き性コーティング、ならびに病院およびトイレの壁および床の衛生処理可能なコーティングにおける、請求項１〜１４のいずれか１項に記載のＲＭＡ架橋性コーティング組成物または請求項１６〜１９のいずれか１項に記載のＲＭＡ架橋性脂肪樹脂の使用。
【請求項２４】
脂肪酸、脂肪アルコール、脂肪アミン、脂肪チオールおよび二量体脂肪酸の群から選択される脂肪成分を含むことを特徴とする、ＲＭＡ供与基を含む少なくとも１つの架橋性成分と、ＲＭＡ受容基を含む少なくとも１つの架橋性成分の間のＲＭＡ架橋反応によって架橋される易洗浄性を有する硬化トップコーティングであって、
ａ．前記硬化コーティングが、前記架橋性組成物の総固形重量に対する脂肪成分の総重量として定義されるｗｔ％での高い油分ＯＣと、硬化コーティングフィルムでのＤＭＴＡ測定により決定される高い架橋密度ＸＬＤ（顔料を含まずに決定）と、ＤＭＴＡ測定により決定されるガラス転移Ｔｇと、によって特徴づけられ、ここで
ｂ．ＯＣが、０〜４ｗｔ％であり、ＸＬＤが、少なくとも３．５ミリモル／ｇであり、Ｔｇが、少なくとも３３０Ｋであるか、または
ｃ．ＯＣが、４〜１０ｗｔ％であり、ＸＬＤが、少なくとも１．９ミリモル／ｇであり、Ｔｇが、少なくとも３００Ｋであるか、または
ｄ．ＯＣが、１０〜１４ｗｔ％であり、ＸＬＤが、少なくとも１．６ミリモル／ｇであり、Ｔｇが、少なくとも３００Ｋであるか、または
ｅ．ＯＣが、少なくとも１５ｗｔ％であり、ＸＬＤが、少なくとも１．４ミリモル／ｇであり、Ｔｇが、少なくとも２９０Ｋである、
硬化トップコーティング。
【手続補正２】
【補正対象書類名】明細書
【補正対象項目名】０１２０
【補正方法】変更
【補正の内容】
【０１２０】
この場合、ラバープラトー（ｒｕｂｂｅｒ  ｐｌａｔｅａｕ）での弾性率（Ｅ’）の最小値が、用いられた。この値は、ミリモル／ｍｌで表されており、有機コーティングの密度を用いれば、これをミリモル／ｇ値に変換することができ、本発明者らは、これを本明細書に記載された全ての系で１．２ｇ／ｍｌであると仮定した。
以下において、本願の出願当初の特許請求の範囲に記載した発明を付記する。
［１］  易洗浄性を有し、それぞれが少なくとも２つの反応性基を含む反応性成分ＡおよびＢを含む少なくとも１つの架橋性成分を含み、成分Ａの前記少なくとも２つの反応性基が活性化されたメチレンまたはメチン基（ＲＭＡ供与基）の中の酸性プロトン（Ｃ−Ｈ）であり、そして成分Ｂの前記少なくとも２つの反応性基が活性化された不飽和基（Ｃ＝Ｃ）（ＲＭＡ受容基）であり、塩基触媒（Ｃ）の存在下、これらの反応性基が反応して、前記少なくとも１つの架橋性成分の間のリアル・マイケル付加（Ｒｅａｌ  Ｍｉｃｈａｅｌ  Ａｄｄｉｔｉｏｎ）（ＲＭＡ）反応によって架橋を実現する、ＲＭＡ架橋性コーティング組成物であって、前記架橋性組成物が、
ａ．前記組成物が脂肪酸、脂肪アルコール、脂肪アミン、脂肪チオールおよび二量体脂肪酸の群から選択される脂肪成分を含むこと、
ｂ．前記架橋性組成物の総固形重量に対する脂肪成分の総重量として定義して、０〜４０ｗｔ％の間、好ましくは少なくとも４ｗｔ％、より好ましくは少なくとも１０ｗｔ％またはより好ましくは少なくとも１４ｗｔ％の油分ＯＣによって表される量であること、
ｃ．硬化後に、硬化されたコーティングフィルム上でのＤＭＴＡ測定による決定で、少なくとも１．４、好ましくは少なくとも１．６、より好ましくは少なくとも１．９、より好ましくは少なくとも２．５、最も好ましくは少なくとも３．５ミリモル／ｇの、顔料効果を含まないポリマー網目構造の架橋密度ＸＬＤを有するコーティングが形成されるように、前記架橋性組成物中の成分が選択されること、
ｄ．硬化後に、顔料効果を含まずに少なくとも２９０、好ましくは少なくとも３００Ｋ、より好ましくは少なくとも３０５、少なくとも３１０Ｋおよび３２０、より好ましくは少なくとも３３０Ｋの、ＤＭＴＡ測定による決定でのガラス転移Ｔｇを有するコーティングが形成されるように、前記架橋性組成物中の成分が選択されること、
ｅ．本明細書に記載された顔料の塗布および洗浄の前後での色差測定による測定で、洗浄パラメータφＥが２０未満、好ましくは１５未満、より好ましくは１０未満、最も好ましくは５未満になるほど十分に高い組み合わせで、ＯＣ、ＸＬＤおよびＴｇが選択されること、
を特徴とする、ＲＭＡ架橋性コーティング組成物。
［２］  ａ．ＯＣが、０〜４ｗｔ％であり、ＸＬＤが、少なくとも３．５、好ましくは少なくとも４．５、５．０もしくは５．５ミリモル／ｇであり、Ｔｇが、少なくとも３３０Ｋ、好ましくは少なくとも３４０、３５０もしくは３６０Ｋであるか、または
ｂ．ＯＣが、４〜１０ｗｔ％であり、ＸＬＤが、少なくとも１．９、好ましくは少なくとも２．１、２．５もしくは３ミリモル／ｇであり、Ｔｇが、少なくとも３００Ｋ、好ましくは少なくとも３０５もしくは３１０Ｋであり、
ｃ．ＯＣが、１０〜１４ｗｔ％であり、ＸＬＤが、少なくとも１．６、好ましくは少なくとも１．７、１．９、２．１もしくは２．５ミリモル／ｇであり、Ｔｇが、少なくとも３００Ｋ、好ましくは少なくとも３０５もしくは３１０Ｋであり、
ｄ．ＯＣが、少なくとも１５ｗｔ％であり、ＸＬＤが、少なくとも１．４、好ましくは少なくとも１．５、１．７、１．９もしくは２．１ミリモル／ｇであり、Ｔｇが、少なくとも２９０Ｋ、好ましくは少なくとも２９５、３００もしくは３０５Ｋである、
［１］に記載のＲＭＡ架橋性コーティング組成物。
［３］  前記脂肪鎖が、８〜４０個の炭素、好ましくは３０または２３未満そして好ましくは８または１０を超える炭素を含有し、脂肪鎖が、飽和または不飽和であり得、エポキシまたは他の置換基を含むように場合により置換され得、分枝状であり得るが好ましくは直鎖状であり、好ましくはペンダント鎖として元の架橋組成物中のより大きな分子に結合している、［１］または［２］に記載のＲＭＡ架橋性コーティング組成物。
［４］  ＯＣが少なくとも１５ｗｔ％である場合、そしてより好ましくはＯＣが１０〜１４ｗｔ％である場合には、前記脂肪鎖が、少なくとも１２個の炭素を含有する、［３］に記載のＲＭＡ架橋性コーティング組成物。
［５］  前記少なくとも１２個の炭素を含有する脂肪鎖が、不飽和脂肪鎖、好ましくは主に不飽和の脂肪鎖を含む、［４］に記載のＲＭＡ架橋性コーティング組成物。
［６］  前記架橋性組成物中の前記脂肪成分が、
ａ．遊離の未反応脂肪成分であり得るか、または
ｂ．架橋された網目構造中で共有結合されない脂肪付加剤中にあり得るか、または
ｃ．好ましくはＲＭＡ架橋性脂肪成分に化学結合され得るか、または
ｄ．ぶら下がり得る、もしくは鎖中にあり得る、好ましくはぶら下がり得る、
ｅ．それらの組み合わせであり得る、
［１］〜［５］に記載のＲＭＡ架橋性コーティング組成物。
［７］  バックボーンに反応した１つの脂肪成分、または多官能性バックボーンに反応した２つ以上の脂肪成分、好ましくはポリオール上の脂肪酸、ポリ酸上の脂肪アルコールまたは脂肪アミン、より好ましくは脂肪酸ポリグリセロール、ネオペンチルグリコールを含む脂肪付加剤中の脂肪成分を含む、［６］に記載のＲＭＡ架橋性コーティング組成物。
［８］  前記脂肪付加剤が、２５０〜１００００ダルトン、好ましくは３５０〜５０００ダルトンの間の分子量（Ｍｗ）を有する、［７］に記載のＲＭＡ架橋性コーティング組成物。
［９］  ＲＭＡ架橋性脂肪成分、好ましくはＲＭＡ架橋性脂肪樹脂の中の脂肪成分を含む、［６］に記載のＲＭＡ架橋性コーティング組成物。
［１０］  成分Ａを含む１種または複数のＲＭＡ架橋性成分が、１種または複数の脂肪成分と、活性化されたメチレンまたはメチン基内の酸性プロトン（Ｃ−Ｈ）である少なくとも２つの反応性基と、を含有し得、前記活性化されたＣ−Ｈ反応性基が、式１：
【化２】
2018518549.tif 000003
（式中、Ｒは、水素またはアルキルまたはアリールであり、ＹおよびＹ’は、同一または異なる置換基、好ましくはアルキル、アラルキルもしくはアリール（Ｒ＊）またはアルコキシ（−ＯＲ＊）であるか、あるいは式中、−Ｃ（＝Ｏ）−Ｙおよび／または−Ｃ（＝Ｏ）−Ｙは、ＣＮまたはアリールによって、好ましくは１つだけのフェニルによって置き換えられている）による構造を有する１種または複数の反応性成分Ａの中にある、ＲＭＡ架橋性脂肪樹脂である、［９］に記載のＲＭＡ架橋性コーティング組成物。
［１１］  前記ＲＭＡ架橋性脂肪樹脂が、主に１つのタイプの反応性成分Ａを含み、それが主に５０、７５、９０％を超える、最も好ましくは１００％の、前記架橋性成分Ａ中の前記Ｃ−Ｈ反応性基が１つのタイプの反応性成分Ａのものであることを意味する、［１０］または［１１］に記載のＲＭＡ架橋性コーティング組成物。
［１２］  前記ＲＭＡ架橋性脂肪樹脂中の前記反応性成分Ａが、マロナート、アセトアセタート、アセチルアセトン、アセトアセトアミドまたはプロピオニルアセタート、最も好ましくはマロナートである、［１０］〜［１２］に記載のＲＭＡ架橋性コーティング組成物。
［１３］  前記ＲＭＡ架橋性脂肪樹脂が、反応性成分Ａとしてマロナートを主に含む、［１０］〜［１３］に記載のＲＭＡ架橋性コーティング組成物。
［１４］  反応性成分Ａ、好ましくはマロナートもしくはアセトアセタート、最も好ましくはマロナートを含むか、または反応性成分Ｂ、好ましくはアクリロイルを含む、あるいは反応性成分ＡもしくはＢの両方が、
ａ）分子量Ｍｗ（重量平均）が１０００〜２００００、好ましくは２０００〜１５０００、より好ましくは２５００〜１００００の間であること、
ｂ）ヒドロキシル価ＯＨＶが２０〜３００、好ましくは２０〜２００または５０〜１５０、より好ましくは７５〜１２５、最も好ましくは８０〜１１５の間であること、
ｃ）酸価ＡＶが５未満、好ましくは３、２または１未満であること、
ｄ）等価質量ＥＱＷ（Ｃ−Ｈ／Ｃ＝Ｃ基あたり）が８５〜１０００、好ましくは１００〜７５０、より好ましくは１２５〜５００、１５０〜４００または１７５〜３００の間であること、
ｅ）分子あたりのＣ−Ｈ／Ｃ＝Ｃ基の数平均値として定義された官能性が２〜３０、好ましくは３〜２０、より好ましくは４〜１２の間であること、
ｆ）ガラス転移温度Ｔｇ＝２２０〜３２０Ｋ、好ましくは２３０〜３００、より好ましくは２４０〜２９０、最も好ましくは２５０〜２８０（本出願に記載される通りＤＳＣにより測定）、
を特徴とする、ＲＭＡ架橋性脂肪樹脂を含む、［１０］〜［１３］に記載のＲＭＡ架橋性コーティング組成物。
［１５］  前記ＲＭＡ架橋性樹脂が、脂肪酸および反応性成分Ａで修飾されたポリオールオリゴマーもしくはポリマー、または反応性成分Ａで修飾された脂肪アルコールもしくは脂肪酸油である、［１０］に記載のＲＭＡ架橋性コーティング組成物。
［１６］  前記ＲＭＡ架橋性樹脂が、脂肪酸および反応性成分Ａで修飾されたポリエステル、ポリウレタン、アクリル酸、エポキシ、もしくはポリエーテルオリゴマーもしくはポリマーもしくはそれらのハイブリッドもしくは混合物であり、前記脂肪酸および反応性成分Ａが、好ましくはエステル結合で結合されている、［１０］に記載のＲＭＡ架橋性コーティング組成物。
［１７］  前記ＲＭＡ架橋性樹脂が、好ましくはエステル化もしくはエステル交換によって、反応性成分Ａで修飾された、ヒドロキシル基および脂肪酸を含む、オリゴマーもしくはポリマーのポリエステル、ポリウレタン、ポリエーテル、アクリル酸、エポキシもしくはポリオール、好ましくはアルキドである、［１０］に記載のＲＭＡ架橋性コーティング組成物。
［１８］  前記ＲＭＡ架橋性樹脂が、生物系供給源に由来する脂肪酸を含む、［１０］に記載のＲＭＡ架橋性コーティング組成物。
［１９］  前記脂肪酸が、Ｃ８〜Ｃ１８、好ましくはＣ１０〜Ｃ１８鎖を含み、前記脂肪酸の２０、１５または１０ｗｔ％未満が、不飽和脂肪酸である、［１０］記載のＲＭＡ架橋性コーティング組成物。
［２０］  前記ＲＭＡ架橋性樹脂が、Ｃ８〜Ｃ１８、好ましくはＣ１０〜Ｃ１８鎖を含む脂肪酸を含み、前記脂肪酸の２０、２５、３０または４０〜９９ｗｔ％、好ましくは６０〜９９ｗｔ％が不飽和脂肪酸である、［１０］に記載のＲＭＡ架橋性コーティング組成物。
［２１］  前記ＲＭＡ架橋性樹脂が、ＲＭＡ架橋性樹脂の総重量に対して５〜４０ｗｔ％、好ましくは１０〜６０ｗｔ％、最も好ましくは２０〜４０ｗｔ％の量の脂肪酸を含む、［１０］に記載のＲＭＡ架橋性コーティング組成物。
［２２］  前記ＲＭＡ架橋性樹脂が、前記ＲＭＡ架橋性樹脂の総重量に対して１〜８０ｗｔ％、好ましくは５〜７０ｗｔ％、より好ましくは１０〜４０ｗｔ％の量の反応性成分Ａを含む、［１０］に記載のＲＭＡ架橋性コーティング組成物。
［２３］  前記ＲＭＡ架橋性樹脂が、少なくとも２５０ダルトンの重量平均分子量Ｍｗを有し、好ましくは２５０〜１５０００ダルトンの間、好ましくは２５０〜１００００ダルトンの間のＭｗを有するポリマーを有する、［１０］に記載のＲＭＡ架橋性コーティング組成物。
［２４］  １種または複数の反応性モデレータＤ、可使時間改善物質としてのアルコール、有機溶媒Ｔ、水、反応性成分ＡまたはＢと反応可能な反応性溶媒、たるみ制御剤Ｅ、接着促進剤Ｐ、コーティング添加剤をさらに含む、［１０］に記載のＲＭＡ架橋性コーティング組成物。
［２５］  ＲＭＡ架橋反応を開始するための塩基触媒Ｃを含み、両者の架橋性成分を含まず、好ましくは任意の架橋性成分を含まない１種または複数の要素Ｉと、前記塩基触媒Ｃを含まず前記ＲＭＡ架橋性組成物の他の成分を含む１種または複数の要素ＩＩと、を含む要素のキットの形態である、［１０］に記載のＲＭＡ架橋性コーティング組成物。
［２６］  基板表面のコーティングの工程であって、塗布の直前に、前記ＲＭＡ架橋性組成物の要素のキットの前記少なくとも１つの要素ＩとＩＩとを混合すること、および前記基板表面上に前記得られた組成物の層を塗布すること、を含む工程。
［２７］  ［１３］〜［２３］に記載のＲＭＡ架橋性脂肪樹脂。
［２８］  トップコーティングにおける［１０］〜［２３］に記載のＲＭＡ架橋性脂肪樹脂の使用。
［２９］  エポキシ、フェノール系、シラン、シリコーン、アクリル酸、ポリウレタン、ポリ尿素、ポリアスパラギン酸樹脂およびそれらのハイブリッドをはじめとする１種または複数の樹脂に基づく従来のシーラー層の上のトップコーティングにおける、［１］〜［２５］に記載のＲＭＡ架橋性コーティング組成物の使用。
［３０］  床、好ましくは木質床、特に体育館の床、コンクリートの床、ビニル床、テラゾ床、コルク床、フェノール系の床、または金属床をコーティングするための、［１］〜［２５］に記載のＲＭＡ架橋性コーティング組成物の使用。
［３１］  シーラー層を含まずにコンクリート床に直接コーティングするための、［１］〜［２５］に記載のＲＭＡ架橋性コーティング組成物の使用。
［３２］  耐落書き性コーティング、ならびに病院およびトイレの壁および床の衛生処理可能なコーティングにおける、［１］〜［２５］に記載のＲＭＡ架橋性コーティング組成物の使用。
［３３］  選択されたＯＣレベルで適切に高いＸＬＤおよびＴｇ、または選択されたＴｇレベルで適切に高いＯＣおよびＸＬＤ、または選択されたＸＬＤレベルで適切に高いＴｇおよびＯＣ（ここで、適切は２０未満のφＥを意味する）を選択する、前記請求項のいずれか１つによるコーティング組成物を用いた、易洗浄性を有する硬化コーティングの調製方法。
［３４］  脂肪酸、脂肪アルコール、脂肪アミン、脂肪チオールおよび二量体脂肪酸の群から選択される脂肪成分を含むことを特徴とする、ＲＭＡ供与基を含む少なくとも１つの架橋性成分と、ＲＭＡ受容基を含む少なくとも１つの架橋性成分の間のＲＭＡ架橋反応によって架橋される易洗浄性を有する硬化（トップ）コーティングであって、
ａ．前記硬化コーティングが、前記架橋性組成物の総固形重量に対する脂肪成分の総重量として定義されるｗｔ％での高い油分ＯＣと、硬化コーティングフィルムでのＤＭＴＡ測定により決定される高い架橋密度ＸＬＤ（顔料を含まずに決定）と、ＤＭＴＡ測定により決定されるガラス転移Ｔｇと、によって特徴づけられ、ここで
ｂ．ＯＣが、０〜４ｗｔ％であり、ＸＬＤが、少なくとも３．５、好ましくは少なくとも４．５、５．０もしくは５．５ミリモル／ｇであり、Ｔｇが、少なくとも３３０Ｋ、好ましくは少なくとも３４０、３５０もしくは３６０Ｋであるか、または
ｃ．ＯＣが、４〜１０ｗｔ％であり、ＸＬＤが、少なくとも１．９、好ましくは少なくとも２．１、２．５もしくは３ミリモル／ｇであり、Ｔｇが、少なくとも３００Ｋ、好ましくは少なくとも３０５もしくは３１０Ｋであるか、または
ｄ．ＯＣが、１０〜１４ｗｔ％であり、ＸＬＤが、少なくとも１．６、好ましくは少なくとも１．７、１．９、２．１もしくは２．５ミリモル／ｇであり、Ｔｇが、少なくとも３００Ｋ、好ましくは少なくとも３０５もしくは３１０Ｋであるか、または
ｅ．ＯＣが、少なくとも１５ｗｔ％であり、ＸＬＤが、少なくとも１．４、好ましくは少なくとも１．５、１．６、１．７、もしくは２ミリモル／ｇであり、Ｔｇが、少なくとも２９０Ｋ、好ましくは少なくとも２９５、３００もしくは３０５Ｋである、
硬化（トップ）コーティング。